(57)【特許請求の範囲】
【請求項１】
機能性成分が包接されたシクロデキストリン含有層を備え、前記シクロデキストリン含有層が乾式法で設けられ、
前記シクロデキストリン含有層が、繊維を含み、
前記繊維によって形成される空隙に前記シクロデキストリンの粉末が保持され、
前記シクロデキストリン含有層が吸水性を有するシートで挟持された、シクロデキストリン含有シート。
【請求項２】
前記シクロデキストリン含有層が、熱融着性樹脂Ａを含み、
前記シクロデキストリン含有層は、前記シクロデキストリンの粉末と前記熱融着性樹脂Ａとを含む混合物中の前記熱融着性樹脂Ａを溶融することにより得られたものである、請求項１に記載のシクロデキストリン含有シート。
【請求項３】
前記シクロデキストリン含有層に隣接する層が、熱融着性樹脂Ｂを含み、
前記シクロデキストリン含有層に隣接する層は、前記シクロデキストリン含有層の表面に前記熱融着性樹脂Ｂを配置して熱により前記熱融着性樹脂Ｂを溶融することにより得られたものである、請求項１または２に記載のシクロデキストリン含有シート。
【請求項４】
ヒートシール加工されている、請求項１〜３のいずれかに記載のシクロデキストリン含有シート。
【請求項５】
前記シクロデキストリン含有層に隣接して接着層が設けられている、請求項１〜４のいずれかに記載のシクロデキストリン含有シート。
【請求項６】
エンボス加工されている、請求項１〜５のいずれかに記載のシクロデキストリン含有シート。
【発明の詳細な説明】
【技術分野】
【０００１】
本発明は、シクロデキストリンを含有するシートに関する。本発明のシクロデキストリン含有シートは、食品トレイマット、食品包装シート、美容シート、冷感シート、および虫除けシートなどの生活資材用シート、マスク、おしぼり、および抗菌・抗ウイルス性シートなどの医療用および衛生用シート、ならびに掃除用シート等、の用途に使用されることができる。
【背景技術】
【０００２】
シクロデキストリンは、内部空洞を有する環状オリゴ糖であり、内側が疎水性で外側が親水性であることから、水の存在下で内部空洞内にさまざまな分子を取り込んで包接錯体を形成する性能を有する。また、シクロデキストリンは、内部に取り込んだ分子を徐々に放出する徐放性能を有する。この包接錯体形成性能および徐放性能により、シクロデキストリンは、食品分野、化粧品・トイレタリー分野、医薬部材分野、清掃用品分野、衣料分野・雑貨等のさまざまな分野で利用されている。【０００３】
例えば特許文献１は、食品のラッピングや保存容器の内面に使用することのできる、抗菌剤または虫忌避剤を包接した水溶性シクロデキストリンフィルムを開示している。特許文献１では、抗菌剤または虫忌避剤を添加したシクロデキストリン溶液を、ガラス、プラスチック、紙、および不織布等の基材表面に、スプレーまたは刷毛塗り等の手段によって塗布し、乾燥することによって、水溶性シクロデキストリンフィルムを得ている。
【先行技術文献】
【特許文献】
【０００４】
【特許文献１】特開２００２−２９９０１号公報
【発明の概要】
【発明が解決しようとする課題】
【０００５】
しかしながら、特許文献１では、水溶性でフィルム形成能を有するシクロデキストリンの水溶液に抗菌剤または虫忌避剤を添加したものを用いてフィルムを形成している。この形成方法の場合、抗菌剤または虫忌避剤は水溶液中でシクロデキストリンの内部空洞に出入りが可能であるため、フィルムが形成される際に、水溶液に添加した抗菌剤または虫忌避剤の全量がシクロデキストリンに包接された状態でフィルムに包含されるとは言えない。形成されたフィルムにおいて、シクロデキストリンに包接されていない抗菌剤または虫忌避剤は、包接されているものと比べて早期にフィルムから放出されてしまうと考えられる。【０００６】
本発明の目的は、機能性成分の徐放性能に優れたシクロデキストリン含有シートを提供することにある。
【課題を解決するための手段】
【０００７】
上記課題を解決するための本発明は、以下の態様を有する。【０００８】
［１］  機能性成分が包接されたシクロデキストリン含有層を備え、前記シクロデキストリン含有層が乾式法で設けられた、シクロデキストリン含有シート。【０００９】
［２］  前記シクロデキストリン含有層が、繊維を含み、
前記繊維によって形成される空隙に前記シクロデキストリンの粉末が保持されている、［１］に記載のシクロデキストリン含有シート。【００１０】
［３］  前記シクロデキストリン含有層が、熱融着性樹脂Ａを含み、
前記シクロデキストリン含有層は、前記シクロデキストリンの粉末と前記熱融着性樹脂Ａとを含む混合物中の前記熱融着性樹脂Ａを溶融することにより得られたものである、［１］または［２］に記載のシクロデキストリン含有シート。【００１１】
［４］  前記シクロデキストリン含有層に隣接する層が、熱融着性樹脂Ｂを含み、
前記シクロデキストリン含有層に隣接する層は、前記シクロデキストリン含有層の表面に前記熱融着性樹脂Ｂを配置して熱により前記熱融着性樹脂Ｂを溶融することにより得られたものである、［１］〜［３］のいずれかに記載のシクロデキストリン含有シート。【００１２】
［５］  ヒートシール加工されている、［１］〜［４］のいずれかに記載のシクロデキストリン含有シート。【００１３】
［６］  前記シクロデキストリン含有層に隣接して接着層が設けられている、［１］〜［５］のいずれかに記載のシクロデキストリン含有シート。【００１４】
［７］  エンボス加工されている、［１］〜［６］のいずれかに記載のシクロデキストリン含有シート。【００１５】
［８］  前記シクロデキストリン含有層において、前記シクロデキストリンの粉末は、前記熱融着性樹脂Ａにより、一部が被覆された状態で固着されている、［３］〜［７］のいずれかに記載のシクロデキストリン含有シート。【００１６】
［９］  前記シクロデキストリン含有層において、前記シクロデキストリンの粉末は、前記熱融着性樹脂Ｂにより、一部が被覆された状態で固着されている、［４］〜［７］のいずれかに記載のシクロデキストリン含有シート。【００１７】
［１０］  前記シクロデキストリン含有層において、前記シクロデキストリンの粉末は、面内方向および厚さ方向において、ほぼ均一に分布している、［１］〜［９］のいずれかに記載のシクロデキストリン含有シート。【００１８】
［１１］  前記シクロデキストリン含有層において、前記シクロデキストリンの粉末は、面内方向または厚さ方向の少なくとも一方において、偏在して存在している、［１］〜［９］のいずれかに記載のシクロデキストリン含有シート。
【発明の効果】
【００１９】
本発明のシクロデキストリン含有シートは、機能性成分が包接されたシクロデキストリン含有層を備え、前記シクロデキストリン含有層が乾式法で設けられたシートである。【００２０】
本発明では、シクロデキストリン含有層が乾式法で設けられていることにより、機能性成分が包接された状態のシクロデキストリンを水を介さずにシートに包含させることができる。そのため、機能性成分はシクロデキストリンに包接された状態のままシートに包含されることができ、製造されたシートにおいて機能性成分はシクロデキストリンの徐放性能により水分に接触することで徐々に放出されることができる。その結果、本発明のシートは、機能性成分の徐放性能に優れ、シート製造後にある程度の時間が経過していても良好な機能性成分放出性能を示すことができる。また、機能性成分を放出したシクロデキストリンは、他の成分を包接することができるため、例えば、消臭機能を発揮することができる。【００２１】
また、本発明では、シクロデキストリン含有層が乾式法で設けられていることにより、シクロデキストリンはシート中でシートに加えた時のままの形態を維持することができる。シクロデキストシンを溶解せずにシートに含有させることができるため、シート中のシクロデキストリンの配合量を増やすことが可能である。また、シクロデキストリンに包接された成分を水と接触させずに配合できるため、シクロデキストリンから包接成分が水中に移行したり、揮発することを防ぐことができる。加えて、シートの面内方向および厚み方向の任意の部位に容易にシクロデキストリンを局在させることができる。
【図面の簡単な説明】
【００２２】
【図１】本発明のシクロデキストリン含有シートの構成例を示す図である。
【図２】本発明のシクロテキストリン含有シートの各用途に適した層構成の例を示す図である。
【図３】本発明のシクロデキストリン含有シートの製造方法において使用可能なウェブ形成装置を示す模式図である。
【発明を実施するための形態】
【００２３】
（シクロデキストリン含有シート）
本発明のシクロデキストリン含有シートは、機能性成分が包接されたシクロデキストリン含有層を備え、前記シクロデキストリン含有層が乾式法で設けられたシートである。
【００２４】
本明細書において、「機能性成分が包接されたシクロデキストリン」という際には、必ずしも、包接性能を有するシクロデキストリンの全量が最大量の機能性成分を包接しているものに限定されない。すなわち、本明細書における「機能性成分が包接されたシクロデキストリン」は、機能性成分が包接された状態のシクロデキストリンに加えて、機能性成分が包接されていない状態のいわゆる空のシクロデキストリンを含んでいることができるものとする。
【００２５】
図１を参照して、本発明の範囲に含まれるシクロデキストリン含有シートの構成について説明する。図１は、本発明のシクロデキストリン含有シートの構成を限定目的ではなく例示目的で示す図である。図中において、同一の符号は同一の構成要素を示す。同一の構成要素に関しては、重複する説明を割愛する場合がある。
【００２６】
図１（ａ）〜（ｃ）は、本発明に係る、機能性成分が包接されたシクロデキストリン含有層１００を備えるシクロデキストリン含有シートを示す。図１（ａ）は、シクロデキストリン含有層１００のみからなるシクロデキストリン含有シートである。図１（ｂ）および（ｃ）は、シクロデキストリン含有層１００の片面または両面に他の層３００が積層されたシクロデキストリン含有シートである。
【００２７】
本発明のシクロデキストリン含有シートは、このように、単層構造を有していてもよく、２層、３層、または図示しない４層以上の多層構造を有していてもよい。シクロデキストリン含有シートは、シクロデキストリン含有層１００を２層以上含んでいてもよい。他の層３００は、例えば、シクロデキストリン含有シートの表面を改質する目的や、シクロデキストリン含有シートに強度（剛性）を付与する目的など、シクロデキストリン含有シートに何らかの機能性を付与する目的等で配設することができる。他の層３００には、例えば、布、不織布、紙、フィルム等のシートを用いることができる。他の層３００には、熱融着性樹脂が含まれていてもよい。シクロデキストリン含有シートが複数の層３００を備える場合、これらの層３００は、同一材料であっても異なる材料であってもよい。
【００２８】
シクロデキストリン含有層１００には、機能性成分が包接されたシクロデキストリンＣのみが含まれていることができる。このとき、一種類に限定されず、複数種類の、機能性成分が包接されたシクロデキストリンＣが含まれていることができる。すなわち、機能性成分およびシクロデキストリンのそれぞれが、一種類であってもよく複数種類であってもよい。機能性成分の種類、およびシクロデキストリンの種類については、後述する。
【００２９】
また、シクロデキストリン含有層１００には、機能性成分が包接されたシクロデキストリンＣに加えて、繊維、熱融着性樹脂、および添加剤などが含まれていてもよい。
【００３０】
シクロデキストリン含有シートから機能性成分が包接されたシクロデキストリンＣが粉落ちしないための構成の例として、以下の第１の態様から第６の態様に示すような具体的態様を説明する。
【００３１】
（第１の態様）
図１（ｄ）は、機能性成分が包接されたシクロデキストリン含有層１００が繊維Ｆを含む例である。繊維Ｆを含むシクロデキストリン含有層１１０において、機能性成分が包接されたシクロデキストリンの粉末は、繊維Ｆによって形成される空隙、すなわち繊維Ｆが構成する繊維構造物中の空隙に保持されることによって、粉落ちが防止されている。
【００３２】
繊維を含むシクロデキストリン含有層１１０には、機能性成分が包接されたシクロデキストリンＣおよび繊維Ｆのみが含まれていることができる。また、繊維を含むシクロデキストリン含有層１１０には、機能性成分が包接されたシクロデキストリンＣおよび繊維Ｆに加えて、熱融着性樹脂、および添加剤などが含まれていてもよい。また、繊維Ｆ自体が、熱融着性樹脂であってもよい。
【００３３】
本態様において、シクロデキストリン含有シートは、例えば表面改質や強度（剛性）付与等の機能性付与の目的で、繊維Ｆを含むシクロデキストリン含有層１１０の片面または両面に他の層３００が積層された多層構造（不図示）を有していてもよい。
【００３４】
つまり、本発明の第１の態様のシクロデキストリン含有シートは、機能性成分が包接されたシクロデキストリンと、繊維と、を含むシクロデキストリン含有層を備える単層構造体または多層構造体である。機能性成分が包接されたシクロデキストリンの粉末は、シクロデキストリン含有層において、シクロデキストリン含有層を構成する繊維によって形成される空隙に保持されていることができる。このような形態は、エアレイド法などの乾式法によって実現されることができる。機能性成分が包接されたシクロデキストリンの粉末は、シクロデキストリン含有層の全体にわたってまたは一部に分布していることができる。すなわち、機能性成分が包接されたシクロデキストリンの粉末は、シクロデキストリン含有層において、面内方向および厚さ方向において、ほぼ均一に分布していることができる。あるいはまた、機能性成分が包接されたシクロデキストリンの粉末は、シクロデキストリン含有層において、面内方向または厚さ方向の少なくとも一方において、偏在して存在していることができる。シクロデキストリン含有層におけるシクロデキストリンの粉末の分布は、エアレイド法などの乾式法により層を形成する際に、原材料の調製方法（原材料の混合または非混合）、散布順、散布位置等を適宜設定することにより、制御することができる。
【００３５】
（第２の態様）
図１（ｅ）は、機能性成分が包接されたシクロデキストリン含有層１００が熱融着性樹脂Ａを含む例である。熱融着性樹脂Ａを含むシクロデキストリン含有層１２０は、機能性成分が包接されたシクロデキストリンの粉末と熱融着性樹脂Ａとを含む混合物中の熱融着性樹脂Ａを溶融することにより得られたものである。
【００３６】
熱融着性樹脂Ａを含むシクロデキストリン含有層１２０において、機能性成分が包接されたシクロデキストリンＣは、溶融した熱融着性樹脂Ａが固化する際に、一部が被覆された状態で固着されることによって、粉落ちが防止されている。また、熱融着性樹脂Ａは、機能性成分が包接されたシクロデキストリンＣの全体を被覆しないような量で配合されており、機能性成分が包接されたシクロデキストリンＣは、熱融着性樹脂Ａによって被覆されていない部分を有し、機能性成分を放出する性能が保証されている。
【００３７】
熱融着性樹脂Ａを含むシクロデキストリン含有層１２０には、機能性成分が包接されたシクロデキストリンＣおよび熱融着性樹脂Ａのみが含まれていることができる。また、熱融着性樹脂Ａを含むシクロデキストリン含有層１２０には、機能性成分が包接されたシクロデキストリンＣおよび熱融着性樹脂Ａに加えて、繊維、および添加剤などが含有されていてもよい。また、熱融着性樹脂Ａ自体が、繊維状であってもよい。
【００３８】
本態様において、シクロデキストリン含有シートは、例えば表面改質や強度（剛性）付与等の機能性付与の目的で、熱融着性樹脂Ａを含むシクロデキストリン含有層１２０の片面または両面に他の層３００が積層された多層構造（不図示）を有していてもよい。
【００３９】
つまり、本発明の第２の態様のシクロデキストリン含有シートは、機能性成分が包接されたシクロデキストリンと、熱融着性樹脂と、を含むシクロデキストリン含有層を備える単層構造体または多層構造体である。シクロデキストリン含有層において、機能性成分が包接されたシクロデキストリンは、その一部が前記熱融着性樹脂に被覆された状態で固着されている。シクロデキストリン含有層において、機能性成分が包接されたシクロデキストリンは、粉末の形態を有していることができる。
【００４０】
（第３の態様）
図１（ｆ）は、機能性成分が包接されたシクロデキストリン含有層１００に隣接する層が熱融着性樹脂Ｂを含む例である。シクロデキストリン含有層に隣接する、熱融着性樹脂Ｂを含む層２００は、シクロデキストリン含有層１００の表面に熱融着性樹脂Ｂを配置して熱により熱融着性樹脂Ｂを溶融することにより得られたものである。
【００４１】
シクロデキストリン含有層１００に含まれる、機能性成分が包接されたシクロデキストリンＣは、これに隣接する熱融着性樹脂Ｂを含む層２００において溶融した熱融着性樹脂Ｂが固化する際に、一部が被覆されて固着されることによって、粉落ちが防止されている。また、機能性成分が包接されたシクロデキストリンＣは、熱融着性樹脂Ｂによって被覆されていない部分を有し、機能性成分を放出する性能が保証されている。
【００４２】
熱融着性樹脂Ｂを含む層２００には、熱融着性樹脂Ｂのみが含まれていることができる。また、熱融着性樹脂Ｂを含む層２００には、熱融着性樹脂Ｂに加えて、繊維、および添加剤などが含まれていてもよい。これら他の成分が含まれる場合は、熱融着性樹脂Ｂを含む層２００は、シクロデキストリン含有層１００の表面に熱融着性樹脂Ｂとこれら他の成分との混合物を配置して熱により熱融着性樹脂Ｂを溶融することにより得ることができる。
【００４３】
図１（ｆ）に示す例のシクロデキストリン含有シートは、詳細には、熱融着性樹脂Ｂを含む層２００と、機能性成分が包接されたシクロデキストリンの粉末からなるシクロデキストリン含有層１００と、熱融着性樹脂Ａを含むシクロデキストリン含有層１２０と、からなる３層構造を有する。この例の場合、熱融着性樹脂Ａを含むシクロデキストリン含有層１２０もまた、中間層として位置付けられたシクロデキストリン含有層１００に含まれるシクロデキストリンの粉落ち防止に寄与し得る。また、ここではシクロデキストリン含有層１００と熱融着性樹脂Ａを含むシクロデキストリン含有層１２０とを別々の層として図示および説明したが、この２つの層が一体的に構成されていて１層の熱融着性樹脂Ａを含むシクロデキストリン含有層１２０を成している構成も、本態様に含まれる。本態様によれば、特に、熱融着性樹脂Ａを含むシクロデキストリン含有層１２０において、シクロデキストリンの粉末が表面側に偏在している場合に、粉落ちを有効に防止することができる。
【００４４】
本態様において、熱融着性樹脂Ｂを含む層２００は、機能性成分が包接されたシクロデキストリン含有層の両面に設けられていてもよい。
【００４５】
本態様において、シクロデキストリン含有シートは、例えば表面改質や強度（剛性）付与等の機能性付与の目的で、シクロデキストリン含有層および熱融着性樹脂Ｂを含む層２００の積層体の外面のうちの片面または両面に他の層３００が積層された多層構造（不図示）を有していてもよい。
【００４６】
つまり、本発明の第３の態様のシクロデキストリン含有シートは、熱融着性樹脂を含む層と、それに隣接する、機能性成分が包接されたシクロデキストリンを含むシクロデキストリン含有層と、を備える多層構造体である。当該シクロデキストリン含有層において、機能性成分が包接されたシクロデキストリンは、隣接する熱融着性樹脂を含む層に由来する前記熱融着性樹脂にその一部が被覆された状態で固着されていることができる。当該シクロデキストリン含有層において、機能性成分が包接されたシクロデキストリンは、粉末の形態を有していることができる。また、本態様のシクロデキストリン含有シートの全体において、機能性成分が包接されたシクロデキストリンは、厚さ方向において分布が偏在している。
【００４７】
（第４の態様）
上述の本発明に係るシクロデキストリン含有シートは、ヒートシール加工や超音波シール加工などのシール加工によって形成されていてもよい。１つの例として、図１（ｇ）は、機能性成分が包接されたシクロデキストリン含有層１００の両面に熱融着性樹脂を含む他の層３００が積層され、四辺がヒートシールされた構成を示す。
【００４８】
つまり、本発明の第４の態様のシクロデキストリン含有シートは、部分的に融着された２枚の外層（他の層３００）と、当該２枚の外層間の融着されていない部分に位置する、機能性成分が包接されたシクロデキストリン含有層１００と、を含む多層構造体である。このような形態は、シール加工により容易に実現することができる。
【００４９】
図１（ｇ）の例では、四辺が融着されているため、２枚の外層の間には、袋状部分が形成されている。その袋状部分に、機能性成分が包接されたシクロデキストリン含有層１００が含まれていることができる。
【００５０】
四辺を連続的に融着することにより、袋状部分を密閉された状態とすることができる。例えば、機能性成分が包接されたシクロデキストリン含有層１００が、機能性成分が包接されたシクロデキストリンの粉末のみからなる場合は、当該粉末は、密閉された袋状部分の内部で粉末の形態のまま存在していることができる。このとき、当該粉末は、密閉された袋状部分の内部において、位置が固定されておらず流動可能となっていることができる。
【００５１】
シール加工の位置は、適宜設定することができる。例えば、シール加工を、シートの四辺に加えてシートの中央部分に例えば線状に施して、袋状部分を複数の連続的または非連続的な区画に分割してもよい。機能性成分が包接されたシクロデキストリン含有層１００は、この複数の区画に分散して配置されることができる。
【００５２】
（第５の態様）
図１（ｈ）は、機能性成分が包接されたシクロデキストリン含有層１００に隣接して接着層が設けられている例である。シクロデキストリン含有層に隣接する、接着層５００は、シクロデキストリン含有層の表面に接着層５００を配置することにより得られたものである。接着層としては、シクロデキストリン含有層１００に含まれるシクロデキストリンの粉落ちが防止されるように粘着機能を示す層であれば特に限定されないが、例えば、ホットメルト接着剤等が挙げられる。
【００５３】
詳細には、図１（ｈ）に示すシクロデキストリン含有シートは、機能性成分が包接されたシクロデキストリン含有層１００と他の層３００との間に、例えば熱可塑性樹脂のようなホットメルト接着剤からなる接着層５００を介在させて、ホットメルト加工により層間接着された構成を示す。
【００５４】
より詳細には、図１（ｈ）に示す例のシクロデキストリン含有シートは、シクロデキストリン含有層１００の、接着層５００とは反対側の面に、熱融着性樹脂Ａを含むシクロデキストリン含有層１２０を有する。図１（ｈ）に示す例のシクロデキストリン含有シートにおいても、図１（ｆ）に示す例の場合と同様に、熱融着性樹脂Ａを含むシクロデキストリン含有層１２０は、中間層として位置付けられたシクロデキストリン含有層１００に含まれるシクロデキストリンの粉落ち防止に寄与し得る。また、ここではシクロデキストリン含有層１００と熱融着性樹脂Ａを含むシクロデキストリン含有層１２０とを別々の層として図示および説明したが、この２つの層が一体的に構成されていて１層の熱融着性樹脂Ａを含むシクロデキストリン含有層１２０を成している構成も、本態様に含まれる。本態様によれば、特に、熱融着性樹脂Ａを含むシクロデキストリン含有層１２０において、シクロデキストリンの粉末が表面側に偏在している場合に、粉落ちを有効に防止することができる。
【００５５】
つまり、本発明の第５の態様のシクロデキストリン含有シートは、接着剤のような粘着機能を有する接着層と、それに隣接する、機能性成分が包接されたシクロデキストリンを含むシクロデキストリン含有層と、を備える多層構造体である。当該シクロデキストリン含有層において、機能性成分が包接されたシクロデキストリンは、隣接する接着層の粘着機能によりシクロデキストリン含有シート内に固着されていることができる。当該シクロデキストリン含有層において、機能性成分が包接されたシクロデキストリンは、粉末の形態を有していることができる。また、本態様のシクロデキストリン含有シートの全体において、機能性成分が包接されたシクロデキストリンは、厚さ方向において分布が偏在している。
【００５６】
（第６の態様）
上述の本発明に係るシクロデキストリン含有シートは、エンボス加工によって形成されていてもよい。１つの例として、図１（ｉ）は、熱融着性樹脂Ａを含むシクロデキストリン含有層１２０の両面に層３００が積層され、エンボス加工により層間接着された構成を示す。
【００５７】
つまり、本発明の第６の態様のシクロデキストリン含有シートは、部分的に融着された２枚の外層（他の層３００）と、当該２枚の外層間の複数の融着されていない部分に位置する、機能性成分が包接されたシクロデキストリン含有層１００と、を含む多層構造体である。少なくとも一方の表面に凹凸模様が形成されていてもよい。このような形態は、エンボス加工により容易に実現することができる。
【００５８】
以上、図１（ａ）から（ｉ）を用いて本発明のシクロデキストリン含有シートの構成を説明した。しかしながらこれらは例示であり、これ以外の構成、例えば例示した各態様の組み合わせも本発明の範囲に含まれる。例えば、図中で機能性成分が包接されたシクロデキストリン含有層１００として示した層は、繊維Ｆを含むシクロデキストリン含有層１１０、または熱融着性樹脂Ａを含むシクロデキストリン含有層１２０であってもよく、あるいは、繊維Ｆおよび熱融着性樹脂Ａの両方を含む層であってもよい。同様に、これらの層間で層を置き換えた構成は、本発明の範囲に含まれる。
【００５９】
以下に、本発明に係るシクロデキストリン含有シートの構成要素の詳細について説明する。
【００６０】
（機能性成分が包接されたシクロデキストリン含有層）
本発明の機能性成分が包接されたシクロデキストリン含有層は、機能性成分が包接された状態のシクロデキストリンを含む層である。本発明の機能性成分が包接されたシクロデキストリン含有層には、機能性成分が包接された状態のシクロデキストリンに加えて、機能性成分が包接されていない状態のいわゆる空のシクロデキストリンが含まれていてもよい。シクロデキストリンは、粉末（粒子）として含まれる。機能性成分が包接されたシクロデキストリン含有層には、機能性成分が包接されたシクロデキストリンのみが含まれていることができる。機能性成分が包接されたシクロデキストリンとしては、一種類に限定されず、複数種類が含まれていてもよい。また、機能性成分が包接されたシクロデキストリン含有層には、機能性成分が包接されたシクロデキストリンに加えて、繊維、熱融着性樹脂、および添加剤などが含有されていてもよい。さらに、本発明において、機能性成分が包接されたシクロデキストリン含有層には、機能性成分が包接されたシクロデキストリン（すなわち、機能性成分が包接された状態のシクロデキストリンに加えて、機能性成分が包接されていない状態のいわゆる空のシクロデキストリンが含まれていてもよいシクロデキストリン）の他に、機能性成分を包接させていないシクロデキストリン（すなわち、包接性能を有する部位がいわゆる空の状態のシクロデキストリン）がさらに配合されてもよい。
【００６１】
（シクロデキストリン）
本発明で用いられるシクロデキストリンは、サイクロデキストリンまたは環状オリゴ糖とも呼ばれ、ゲストとして種々の分子を空洞に取り込み（包接し）包接錯体を形成する性能、および取り込んだゲスト分子を徐放する性能を有する。シクロデキストリン１分子中に含まれるグルコース基の数が６個のα−シクロデキストリン、７個のβ−シクロデキストリン、８個のγ−シクロデキストリンのいずれも、包接される機能性成分の分子量や構造、機能性成分との相性を勘案して使用することができる。シクロデキストリンはメチル化、ヒドロキシル化、アセチル化等の化学修飾がされていてもよい。また、シクロデキストリンは、分岐を有していてもよい。これらのシクロデキストリンは、単独で使用することができ、また、併用することもできる。本発明では、上述のようなシクロデキストリンに、機能性成分を包接させたものを使用する。使用するシクロデキストリンには機能性成分を包接していない空のシクロデキストリンが含まれていてもよい。
【００６２】
（機能性成分）
機能性成分としては、シクロデキストリン含有シートの用途および目的等に応じてさまざまな機能性成分を用いることができる。シクロデキストリン含有シートの用途の例については後述する。
【００６３】
本発明で用いることのできる機能性成分は合成成分でも天然物からの抽出成分でもよい。例えば、ワサビ成分、マスタード成分、唐辛子成分、ジンジャー成分、レモン成分、オレンジ成分、グレープフルーツ成分、ユズ成分、ウメ成分、抹茶成分、アーモンド成分、天然ミートフレーバー、ローズ、ハーブなどの抽出成分、植物抽出エキス、茶抽出物等の天然物系抗菌剤もしくは香料、ｌ-メントール成分等の天然系または有機系揮発性抗菌剤もしくは香料、コエンザイムＱ１０やイソフラボン、ビタミン等の化粧品原料等が挙げられる。
【００６４】
上述のもの以外にも、機能性成分としては、例えば：薬用成分、保湿剤、感触向上剤、酸化防止剤、還元剤、酸化剤、防腐剤、抗菌剤、ｐＨ調整剤、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、香料、色素、着色剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、止痒剤、角質軟化剥離剤、防腐殺菌剤、脂溶性物質、消臭成分、忌避剤等の公知の化合物を、用途および目的に応じて任意に選択することができる。
【００６５】
これらの機能性成分は、シクロデキストリン含有シート中において、単独で使用されることができ、また、併用されることもできる。
【００６６】
（機能性成分が包接されたシクロデキストリン）
本発明において、機能性成分が包接されたシクロデキストリンは、粉末（粒子）の形態で用いられる。粉末（粒子）の形態の、機能性成分が包接されたシクロデキストリンは、当技術分野で知られている任意の方法で得ることができる他、メーカーから販売品を購入することができる。例えば、塩水港製糖株式会社製のデキシーエース（サイクロデキストリン利用製品）や株式会社シクロケム製のＣＡＶＡＭＡＸ（登録商標）などを好適に使用することができる。これらの、粉末（粒子）の形態の、機能性成分が包接されたシクロデキストリンには、機能性成分が包接された状態のシクロデキストリンに加えて、機能性成分が包接されていない状態のシクロデキストリンが含まれていてもよい。
【００６７】
（繊維）
繊維としては、パルプ（例えば、針葉樹および／または針葉樹の化学パルプ、セミケミカルパルプ、機械パルプや、古紙パルプ等）、麻、綿、絹、羊毛、鉱物繊維等の天然繊維、レーヨン等の再生繊維、ポリ乳酸、ナイロン、ポリビニルアルコール（ＰＶＡ）、高分子吸収繊維（ＳＡＦ）等の合成繊維を用いることができる。これらの繊維は、吸水性を有するため、吸水性材料として配合して、シクロデキストリン含有シートの使用時に機能性成分の放出を促進させることもできる。機能性成分として冷感材料を包接したシクロデキストリンを使用する場合に、繊維としてＳＡＦなど吸水性の高い繊維を使用すると、冷感が強く持続時間の長いシートを提供することが可能となる。また、本発明の繊維として、非吸水性の繊維を用いることもできる。以下に説明する熱融着性樹脂を、繊維の形態で使用してもよい。これらの繊維は、例えば解繊ショートカットファイバーの形態で用いることができる。これらの繊維は、２種以上を併用しても構わない。
【００６８】
（熱融着性樹脂）
本発明における熱融着性樹脂は、構成成分を結着させるバインダ樹脂となる。また、熱融着性樹脂は、シクロデキストリン含有シートにおける強度付与の効果を有し、シクロデキストリン含有シートは熱融着性樹脂を含むことにより形状が維持されやすくなる。
【００６９】
熱融着性樹脂ＡおよびＢは、機能性成分が包接されたシクロデキストリン同士、および他の成分が含まれる場合は機能性成分が包接されたシクロデキストリンおよび他の成分を結着させることができる。熱融着性樹脂ＡおよびＢは、機能性成分が包接されたシクロデキストリンからの機能性成分の放出を妨げないように、溶融され固化する際に、機能性成分が包接されたシクロデキストリンの粉末（粒子）の全体を被覆しないような量で配合される。
【００７０】
熱融着性樹脂は繊維状であってもよいし、粒子状であってもよい。強度がより高くなる点からは、熱融着性樹脂は繊維状であることが好ましい。熱融着性樹脂は、例えば、ショートカットファイバーの形態であってもよい。
【００７１】
熱融着性樹脂としては、ポリエチレン（ＰＥ）、ポリプロピレン、低融点ポリエチレンテレフタレート、低融点ポリアミド、低融点ポリ乳酸、ポリブチレンサクシネート等が挙げられる。
【００７２】
熱融着性樹脂は、２種類以上の樹脂の複合体であってもよい。例えば、芯部分と鞘部分とからなる芯鞘繊維、長手方向に垂直な断面において片側の半分ともう一方の片側の半分とが異なる樹脂からなるサイドバイサイド繊維、異なる樹脂からなるコアとシェルとを有するコアシェル粒子等が挙げられる。
【００７３】
熱融着性樹脂は２種類以上を併用しても構わない。すなわち、熱融着性樹脂ＡおよびＢは、同一の熱融着性樹脂であってもよく異なる熱融着性樹脂であってもよい。熱融着性樹脂Ａおよび熱融着性樹脂Ｂとして、それぞれ、１種類の熱融着性樹脂を用いてもよく、また、複数種類の熱融着性樹脂を併用してもよい。シクロデキストリン含有シートが、後述する他の層３００を含む場合であって、他の層３００が熱融着性樹脂を含む場合は、他の層３００に含まれる熱融着性樹脂は、熱融着性樹脂ＡおよびＢと同一であってもよく異なっていてもよく、１種類であっても複数種類の併用であってもよい。
【００７４】
（他の層）
本発明のシクロデキストリン含有シートは、機能性成分が包接されたシクロデキストリン含有層１００、１１０、１２０に加えて、例えば表面改質や強度（剛性）付与等の機能性付与の目的で、他の層３００を含むことができる。また、他の層との間に接着性向上を目的として樹脂パウダーを散布し、加熱したり、ホットメルト樹脂層や粘着層など任意の接着層を設けてもよい。
【００７５】
他の層３００としては、例えば、不織布、布、紙などの水分を通す性質（通水性）および／または水分を吸収する性質（吸水性）を有する任意のシートを用いることができる。また、任意のフィルムを用いることができる。他の層３００は、熱融着性樹脂を含んでいてもよい。シクロデキストリン含有シートの１つの面に通気性が相対的に低いフィルムを用いると、放出された機能性成分がその面から放散することを防止できる。シクロデキストリン含有シートの外層となる他の層３００の表面には、凹凸などの表面加工を施してもよい。
【００７６】
（添加剤）
本発明のシクロデキストリン含有シートには、その用途に応じて、１つまたは複数の効果を有する添加剤を配合することができる。添加剤は、本発明の機能性成分の効果を補う成分を含み本発明の効果を促進させる剤（例えば、いわゆる効果促進剤）であってもよく、また、本発明の機能性成分とは相互作用を示さない成分を含む剤であってもよい
【００７７】
添加剤としては、例えば：油性基剤、保湿剤、感触向上剤、界面活性剤、高分子、増粘・ゲル化剤、溶剤、噴射剤、酸化防止剤、還元剤、酸化剤、防腐剤、抗菌剤、キレート剤、ｐＨ調整剤、酸、炭酸塩、アルカリ、粉体、無機塩、紫外線吸収剤、美白剤、ビタミン類およびその誘導体類、消炎剤、抗炎症剤、育毛用薬剤、血行促進剤、刺激剤、ホルモン類、抗しわ剤、抗老化剤、ひきしめ剤、冷感剤、温感剤、創傷治癒促進剤、刺激緩和剤、鎮痛剤、細胞賦活剤、植物・動物・微生物エキス、鎮痒剤、角質剥離・溶解剤、制汗剤、清涼剤、収れん剤、酵素、核酸、香料、色素、着色剤、染料、顔料、金属含有化合物、不飽和単量体、多価アルコール、高分子添加剤、消炎鎮痛剤、抗真菌剤、抗ヒスタミン剤、催眠鎮静剤、精神安定剤、抗高血圧剤、降圧利尿剤、抗生物質、麻酔剤、抗菌性物質、抗てんかん剤、冠血管拡張剤、生薬、補助剤、湿潤剤、収れん剤、増粘剤、粘着付与物質、止痒剤、角質軟化剥離剤、油性原料、紫外線遮断剤、防腐殺菌剤、抗酸化物質、液状マトリックス、脂溶性物質、高分子カルボン酸塩、添加剤、金属セッケン、吸水性材料等、が挙げられる。例えば、カルボキシメチルセルロース（ＣＭＣ）、ポリビニルアルコールや高分子吸収体（ＳＡＰ）などの水性樹脂粒子等の粒子を使用すると持続時間の延長や機能性成分の除放効率の向上などの効果がある。また、液体の形態の添加剤を、カプセル等に含有させた粒子として固体の形態で配合してもよい。
【００７８】
添加剤は、機能性成分が包接されたシクロデキストリン含有層１００、１１０、１２０に配合することができる。また、シクロデキストリン含有シートが、シクロデキストリン含有層と他の層とを含む多層構造である場合は、複数の層のうちのいずれか１つまたは複数の層に配合することができる。
【００７９】
例えば、シクロデキストリン含有シートが多層構造である場合、１つの層に酸を配合し、別の１つの層に炭酸塩を配合して、使用時に炭酸ガスが発生するシートとしてもよい。炭酸ガスが発生することで、シクロデキストリンに包接された機能性成分が炭酸ガスと一緒に効率的に放出される。
【００８０】
（ヒートシール）
ヒートシールは、ヒートシーラーなどの加熱手段により熱を加えて層間接着させる方法である。本発明においては、例えば、機能性成分が包接されたシクロデキストリンのみからなる機能性成分が包接されたシクロデキストリン含有層を中間層とし、その両面に、熱融着性樹脂を含む層２００を配置して、四辺をヒートシールすることにより、多層構造のシクロデキストリン含有シートを形成することができる。
【００８１】
（超音波シール）
超音波シールは、超音波振動と加圧によって層間接着させる方法である。ヒートシールと同様にシクロデキストリン含有層の両面に、超音波シール性のある層２００を配置して、四辺を超音波シールすることにより、多層構造のシクロデキストリン含有シートを形成することができる。
【００８２】
（接着層）
接着層の形成方法は特に限定されないが、ホットメルト加工によって得られた接着層であることが好ましい。ホットメルト加工は、熱可塑性樹脂を溶かして押し出し、シートとシートを接着する加工方法である。シクロデキストリン含有層と他の層を接合する際の層間接着に用いることができる。
【００８３】
ホットメルト加工に用いることのできる熱可塑性樹脂としては、例えばエチレン・酢酸ビニル共重合体（ＥＶＡ）などが知られている。この他に合成ゴム系、ポリエステル系、ポリアミド系、ポリウレタン系、アクリル系、オレフィン系などの一般にホットメルト接着剤として知られている樹脂を用いることができる。
【００８４】
（エンボス加工）
エンボス加工は、凸凹模様を彫った押し型で強圧し、熱を加える加工である。この方法もまた、多層構造の層間接着に用いることができる。また、この方法は、単層または多層構造のシクロデキストリン含有シートに凹凸などの表面加工を施すために用いることもできる。
【００８５】
（各成分の含有比率）
シクロデキストリン含有シートにおけるシクロデキストリンの配合量は、シート全量に占める粉末の量が０．０１質量％以上が好ましい。０．０１質量％以上であれば、シクロデキストリン包接成分を効果的に除放することができる。
【００８６】
（坪量）
シクロデキストリン含有シートの坪量は、用途に応じて適宜設定することができる。例えば、１０〜４０００ｇ／ｍ2であることが好ましい。
【００８７】
（乾式法によるシクロデキストリン含有層の形成）
本発明において、機能性成分が包接されたシクロデキストリン含有層は、乾式法で設けられた層である。本発明で用いることのできる乾式法には、水を使用しない任意の層形成方法が含まれる。
【００８８】
（シクロデキストリン含有シートの製造方法）
例えば、エアレイド法を採用するウェブ形成装置で機能性成分が包接されたシクロデキストリン含有層を作製し、他の層が含まれる場合は、シクロデキストリン含有層に対して他の層を別途積層させる製造方法を用いることができる。そのような方法として、機能性成分が包接されたシクロデキストリン含有層の表面に、例えばポリエチレン（ＰＥ）のような熱融着性樹脂Ｂを配置し、熱融着性樹脂Ｂを熱により溶融させて接合する方法がある。あるいはまた、エアレイド法を採用するウェブ形成装置で機能性成分が包接されたシクロデキストリン含有層（例えば、熱融着性樹脂Ａを含むシクロデキストリン含有層１２０）を作製する際に、シクロデキストリン含有層１２０となるウェブ層を搬送するためのキャリアシートに本発明の他の層３００を用いることによって、他の層３００とシクロデキストリン含有層１２０との積層体を形成して、本発明に係る層構成を有するシクロデキストリン含有シートを得てもよい。また、別途作製したシクロデキストリン含有シートの各層を、エンボス加工やヒートシール加工により接合させてもよい。また、シクロデキストリン含有シートの各層の接合面の少なくとも一方に熱可塑性樹脂のようなホットメルト接着剤などにより接着層（粘着層）を設けて、ホットメルト加工により各層を接合させる方法などもある。製造時における、機能性成分の放出（流出）や、シクロデキストリンの凝集等を防ぐために、本発明において、これらの積層は乾式法にて行う。
【００８９】
（エアレイド法を採用するシクロデキストリン含有シートの製造方法）
エアレイド法を採用する本実施形態のシクロデキストリン含有シートの製造方法は、解繊工程と混合工程とウェブ形成工程と結着工程とを任意選択的に有する。
【００９０】
（解繊工程）
解繊工程は、ショートカットファイバーの形態の材料を、空気流によって解繊して解繊ショートカットファイバーを得る工程である。
【００９１】
ショートカットファイバーの空気流による解繊方法では、ブロアー等によって空気流を形成し、その空気流にショートカットファイバーを供給し、空気流の攪拌効果によって解繊する。
【００９２】
解繊方法としては、旋回する空気流で解繊することが好ましい。旋回する空気流を利用した解繊方法によれば、ショートカットファイバーを充分に解繊することができ、エアレイド法によってエアレイドウェブを形成する際に、解繊ショートカットファイバーの分散性をより高めることができる。
【００９３】
旋回する空気流を利用した解繊方法としては、例えば、ブロアーの中にショートカットファイバーを投入してブロアーにて解繊する方法が挙げられる。また、ブロアーによって円筒容器内に、周方向に沿うように空気を送って旋回流を形成し、その旋回流の中にショートカットファイバーを供給し、攪拌して解繊する方法が挙げられる。
【００９４】
空気流の流速は、ショートカットファイバーの量に応じて適宜選択されるが、通常は、１０〜１５０ｍ／秒の範囲内である。
【００９５】
（混合工程）
混合工程は、機能性成分が包接されたシクロデキストリンの粉末（粒子）と解繊ショートカットファイバーの形態の材料（含まれる場合）とを混合してウェブ原料を得る工程である。このとき同時に、任意の他の材料を混合することができる。任意の他の材料の形状は、繊維状でも粒子状でもよい。任意の他の材料の例としては、熱融着性樹脂、添加剤等の必要に応じて添加される助剤等が挙げられる。これらの材料の添加順に特に限定は無く、また、これらの材料は、混合工程よりも後の工程で、例えば散布等によって添加することもできる。
【００９６】
混合に際しては、解繊ショートカットファイバーの分散性を向上させるために、解繊ショートカットファイバーと他の材料とを攪拌することが好ましい。ただし、解繊ショートカットファイバーの破断を防ぐために、機械的剪断力を利用した攪拌ではなく、空気流を用いた攪拌を適用することが好ましい。
【００９７】
混合工程は、解繊工程の後でもよいし、解繊工程と同時でもよい。混合工程を解繊工程と同時とする場合には、解繊工程での空気流を利用して、解繊ショートカットファイバーと任意の材料を混合する。また、後述する粒子散布工程で解繊ショートカットファイバーのウェブ形成ラインにシクロデキストリンの粉末（粒子）および／または任意の粒子を投入し、混合してもよい。
【００９８】
（ウェブ形成工程）
ウェブ形成工程は、エアレイド法によってウェブ原料からエアレイドウェブを得る工程である。ここで、エアレイド法とは、空気流を利用して繊維を３次元的にランダムに堆積させてウェブを形成する方法である。
【００９９】
（粒子散布工程）
粒子散布工程は、既知の方法よってウェブ原料に粉末（粒子）の形態の材料を配合する工程である。繊維に粉末（粒子）の形態の材料を混合してウェブを形成する方式もしくはウェブの表面もしくはキャリアシート上に散布する方式のいずれを用いてもよい。
【０１００】
本実施形態におけるウェブ形成工程では、例えば、図３に示すウェブ形成装置１を用いる。このウェブ形成装置１は、コンベア１０と透気性無端ベルト２０とウェブ原料供給手段３０と第１のキャリアシート供給手段４０と第２のキャリアシート供給手段５０とサクションボックス６０と備える。
【０１０１】
ここで、コンベア１０は、複数のローラー１１によって構成されている。透気性無端ベルト２０は、コンベア１０に装着されて回転するようになっている。ウェブ原料供給手段３０は、透気性無端ベルト２０にウェブ原料を空気流と共に供給するものである。第１のキャリアシート供給手段４０は、透気性無端ベルト２０に向けて第１のキャリアシート４１を供給するものである。第２のキャリアシート供給手段５０は、透気性無端ベルト２０を通過した第１のキャリアシート４１に向けて第２のキャリアシート５１を供給するものである。サクションボックス６０は、透気性無端ベルト２０をその内側から吸引するものである。
【０１０２】
ウェブ形成装置１においては、ウェブ原料供給手段３０は透気性無端ベルト２０の上方に設置され、第１のキャリアシート供給手段４０は透気性無端ベルト２０よりも上流に設置され、第２のキャリアシート供給手段５０は透気性無端ベルト２０よりも下流に設置されている。
【０１０３】
上記ウェブ形成装置１を用いたウェブ形成工程では、各ローラー１１を同方向に回転させることによりコンベア１０を駆動させて透気性無端ベルト２０を回転させる。また、透気性無端ベルト２０の上に接触するように、第１のキャリアシート４１を第１のキャリアシート供給手段４０から繰り出す。
【０１０４】
次いで、サクションボックス６０によって透気性無端ベルト２０を吸引しながら、ウェブ原料供給手段３０から空気流と共にウェブ原料を下降させ、透気性無端ベルト２０上の第１のキャリアシート４１上に繊維混合物を落下、堆積させる。これにより、エアレイドウェブＷを形成する。
【０１０５】
次いで、エアレイドウェブＷの上に、第２のキャリアシート５１を第２のキャリアシート供給手段５０より供給して、エアレイドウェブ含有積層シートを得る。
【０１０６】
（結着工程）
結着方式は、水を使わずに結着させる観点から、サーマルボンド方式を使用することが好ましい。サーマルボンド方式による結着工程は、エアレイドウェブを加熱処理して、解繊ショートカットファイバー同士を熱融着性樹脂によって結着させる工程である。
【０１０７】
エアレイドウェブの加熱処理としては、熱風処理、赤外線照射処理が挙げられ、装置が低コストである点では、熱風処理が好ましい。
【０１０８】
熱風処理としては、エアレイドウェブを、周面に通気性を有する回転ドラムを備えたスルーエアードライヤに接触させて熱処理する方法（熱風循環ロータリードラム方式）や、エアレイドウェブを、ボックスタイプドライヤに通し、エアレイドウェブに熱風を通過させることで熱処理する方法（熱風循環コンベアオーブン方式）などが挙げられる。
【０１０９】
本実施形態のように、エアレイドウェブが第１のキャリアシートおよび第２のキャリアシートに挟まれて積層シートになっている場合には、積層シートのまま熱風処理してもよい。第１のキャリアシートおよび第２のキャリアシートは、熱風処理後にエアレイドウェブから剥離することができる。加熱処理温度は、熱融着性樹脂が溶融する温度とすればよい。
【０１１０】
結着工程の後には、シクロデキストリン含有シートの厚みおよび密度を微調整する目的で、加熱ロールに通して圧縮処理してもよい。
【０１１１】
（作用効果）
上記製造方法では、機能性成分が包接されたシクロデキストリンの粉末（粒子）を、水を介さずに、粉末（粒子）の形態のまま、機能性成分が包接されたシクロデキストリン含有層中に含有させることができる。そのため、製造工程中にシクロデキストリンの内部空洞から放出されてしまう機能性成分が少なく、結果として、製造されたシクロデキストリン含有シートは良好な徐放性能を示す。
【０１１２】
（シクロデキストリン含有シートの用途）
以下に、本発明に係るシクロデキストリン含有シートの用途を例示する。
【０１１３】
シクロデキストリン含有シートの用途としては、（１）衣料用、（２）防護用、（３）医療用、（４）建材用、（５）土木用、（６）車両用、（７）衛生用、（８）家具・インテリア用、（９）ワイパー用、（１０）フィルター用、（１１）寝装用、（１２）農業・園芸用、（１３）皮革用、（１４）生活資材用、（１５）工業資材用、などが挙げられる。
【０１１４】
（１）衣料用としては、例えば、衣料部材、ディスポーザブル衣料（ディスポ衣料ともいう）、靴、ワッペン、手袋、スリッパ、帽子などが挙げられる。前記衣料部材の具体的な例としては、芯地、接着芯地、中入れ綿、ブラジャーパッド、肩パッド、ジャンパーライナー等である。前記ディスポ衣料の具体的な例としては、イベントジャンパー、旅行下着等である。前記靴の具体的な例としては、インソール材、釣革底等である。
【０１１５】
（２）防護用としては、例えば、保護衣、防護用品などが挙げられる。前記保護衣の具体的な例としては、仕事着、実験着、防護服等である。前記防護用品の具体的な例としては、安全靴、作業手袋、防煙マスク、防塵マスク、防毒マスク等である。
【０１１６】
（３）医療用としては、例えば、ガーゼ、手術着、覆布セット、お産用バット、キャップ、マスク、シーツ類、抗菌マット、パップ剤基布、湿布剤基布、ギブス材、白血球分離材、人工皮膚などが挙げられる。
【０１１７】
（４）建材用としては、例えば、ルーフィング、タフト、カーペット基布、結露防止シート、調温シート、調湿シート、壁装材、断熱材、吸湿材、防音材、吸音材、防振材、木質材、養生シートなどが挙げられる。
【０１１８】
（５）土木用としては、例えば、ドレーン材、ろ過材、吸出し防止材、分離材、遮水シート、補強材、保護材、コンクリート補強シート、アスファルトオーバーレイ材、地中埋設管の補修材、防触材などが挙げられる。
【０１１９】
（６）車両用としては、例えば、自動車内装材、自動車部品などが挙げられる。前記自動車内装材の具体的な例としては、フロアーマット、ドアートリム、トランクマット、天井材、リアーパーセル、内張り布、ヘッドレスト、ボンネットカバー、吸音材、防振材等である。前記自動車部品の具体的な例としては、エアークリーナー、オイルクリーナー、室内清浄フィルター、外気取り入れフィルター等である。
【０１２０】
（７）衛生用としては、例えば、おむつ、生理用品、救急用品、清浄用品、おしぼり、マスクなどが挙げられる。前記おむつの具体的な例としては、紙おむつ、おむつカバー等である。前記生理用品の具体的な例としては、ナプキン、タンポン等である。前記救急用品の具体的な例としては、ガーゼ、救急絆創膏、綿棒等である。前記清浄用品の具体的な例としては、ウェットティッシュ、化粧綿、母乳パッド、清拭シート、汗吸収シート（顔・脇・首・足等用）、抗菌・除菌シート、抗ウイルス性シート、抗アレルゲンシート、抗菌防臭シート等である。前記マスクの具体的な例としては、使い捨て立体マスク等である。
【０１２１】
（８）家具・インテリア用としては、例えば、カーペット、フローリング、カーテン、家具部品、建具、壁紙、装飾品などが挙げられる。前記カーペットの具体的な例としては、カーペット、カーペット基布、タイルカーペット、電気カーペット、マット基布、アンダーカーペット等である。前記家具部品の具体的な例としては、クッション材、応接チェアーの中入れ綿等である。前記建具の具体的な例としては、障子紙、襖、畳関係、ブラインド等である。前記装飾品の具体的な例としては、ペナント、ロールスクリーン、造花等である。
【０１２２】
（９）ワイパー用としては、例えば、ワイパー、ウェットワイパー、油こし用、複写機クリーニング材などが挙げられる。
【０１２３】
（１０）フィルター用としては、例えば、空気用フィルター、バグフィルター、液体用フィルター、エレクトレットフィルター、掃除機用フィルター、フィルタープレス用フィルター、排水処理用マット、塩分除去フィルター、ガス吸着フィルター、家庭用空気清浄フィルター、浄水器用フィルターなどが挙げられる。前記空気用フィルターの具体的な例としては、粗塵用、中高性能用、超高性能用等である。
【０１２４】
（１１）寝装用としては、例えば、ふとん、枕カバー、シーツなどが挙げられる。前記ふとんの具体的な例としては、ふとん中綿、ふとん袋等である。
【０１２５】
（１２）農業・園芸用としては、例えば、苗床用シート、べたがけシート、防霜シート、防草シート、園芸プランターなどが挙げられる。
【０１２６】
（１３）皮革用としては、例えば、人工皮革用基布、合成皮革用基布、塩ビレザー用基布などが挙げられる。
【０１２７】
（１４）生活資材用としては、例えば、収納用品、包装資材、掃除用品、袋物、食品用、生活雑貨、台所用品、テーブルトップ、事務用品、スポーツ用品、手芸用品、ＤＩＹ用シート、ＤＩＹ用ボード、アイロンマット、美容資材などが挙げられる。前記収納用品の具体的な例としては、収納袋、スーツカバー、防虫カバー等である。前記包装資材の具体的な例としては、風呂敷、包装等である。前記掃除用品の具体的な例としては、化学雑巾、たわし等である。前記袋物の具体的な例としては、化学カイロ、乾燥剤袋、ショッピングバッグ等である。前記食品用の具体的な例としては、ティーバッグ、コーヒーバッグ、食品バッグ、鮮度保持材、食品吸水用シート等である。前記生活雑貨の具体的な例としては、カレンダー、滑り止めシート、アイマスク、冷感シート、温感シート、ネックスカーフ、手袋、ブックカバー、防臭シート、芳香剤基材等である。前記台所用品の具体的な例としては、水切りシート、クッキングペーパー、たわし、ロールタオル、消火布等である。前記テーブルトップの具体的な例としては、テーブルクロス、ランチョンマット、コースター等である。前記事務用品の具体的な例としては、スタンプパッド、フェルトペン芯、掲示用板、黒板消し、封筒等である。前記スポーツ用品の具体的な例としては、ゴルフクラブヘッドカバー、テニスグリップ等である。美容資材としては、フェイスマスク、パフ、美容パック、美容手袋等である。
【０１２８】
（１５）工業資材用としては、例えば、工業資材、電気資材、電池、製品材料、ＯＡ機器、ＡＶ機器、ロール、機器部材、楽器、包材などが挙げられる。前記工業資材の具体的な例としては、研磨材、吸油材、製紙フェルト、耐熱クッション、水切り材、断熱材、防音材、防振材等である。前記電気資材の具体的な例としては、電気絶縁材、プリント基板用基材、電磁波シールド材、静電気除去シート、電線押さえ巻きテープ等である。前記電池の具体的な例としては、セパレーター等である。前記製品材料の具体的な例としては、ＦＲＰ（繊維強化プラスチック）基材、テープ、印刷用基布、合成紙、静電記録紙、接着テープ、熱転写シート、放射線遮蔽マット等である。前記ＯＡ機器の具体的な例としては、ディスクライナー、包装材等である。前記ＡＶ機器の具体的な例としては、スピーカー振動板、吸音板等である。前記ロールの具体的な例としては、バフロール、塗布ロール、絞液ロール等である。前記機器部材の具体的な例としては、Ｖベルト、コンベアーベルト、タイミングベルト等である。前記楽器の具体的な例としては、ピアノキークッション、ハンマーレール等である。前記包材の具体的な例としては、ドライアイス用包材、パッキング等である。
【０１２９】
本発明のシクロデキストリン含有シートは、特に、食品トレイマット、食品包装シート、美容シート、および虫除けシートなどの生活資材用シート（上記（１４）等）、抗菌・抗ウイルス性シートなどの医療用および衛生用シート（上記（３）、（７）等）、マスクなどの防護用、医療用および衛生用シート（上記（２）、（３）、（７）等）、掃除用シート（上記（７）、（９）、（１０）等）、ならびにおしぼりなどの衛生用シート（上記（７）等）等の用途に好適に使用されることができる。また、上記分類に限定されることなく、同一のシクロデキストリン含有シートを、多岐に亘る分野および用途において使用することができる。
【０１３０】
（シクロテキストリン含有シートの各用途に適した層構成の例）
図２を参照して、本発明のシクロテキストリン含有シートの各用途に適した層構成の例を示す。これは、単なる例示目的であり、本発明を制限するものではない。なお、同一の符号は同一の構成を示す。
【０１３１】
図２（ａ）は、どのような用途においても好適に使用されることができる、汎用の構成の例を示す。詳細には、図２（ａ）には、機能性成分が包接されたシクロデキストリンＣと熱融着性樹脂Ａとを含むシクロデキストリン含有層１０１０と、その両面に配設された不織布３０１０と、からなる層構成が示される。
【０１３２】
本例において、不織布３０１０は、木材パルプを主原料として乾式法にて形成されている。不織布３０１０は、例えば、原材料を、エアレイド法を用いて堆積させ、および表面にバインダをスプレーすることにより接着して、シート化したものであってもよい。そのような不織布として、例えば、王子キノクロス株式会社製のキノクロス（登録商標）を使用することができる。かかる不織布は、ウェブ密度が低く、保液性・ろ過性・嵩高性などに優れている。そのため、使用時に水分を通過させやすく、および水分を保持する性能が高く、好適に用いられる。
【０１３３】
図２（ｂ）は、冷感シートに好適に使用されることのできる構成の例を示す。詳細には、図２（ｂ）には、機能性成分が包接されたシクロデキストリンＣと熱融着性樹脂Ａとを含むシクロデキストリン含有層１０１０と、その一方の面に配設された不織布３０１０と、その他方の面にこの順番で配設された不織布３０２０およびティシュ３０３０と、からなる層構成が示される。
【０１３４】
本例において、シクロデキストリン含有層１０１０とティシュ３０３０との間に配設される不織布３０２０は、例えば、パルプと合成繊維とを含んでいてもよく、合成繊維は高分子吸収繊維（ＳＡＦ）を含んでいてもよい。したがって、不織布３０２０の層は、水分の吸収性および保持性が高い。ここで、シクロデキストリン含有層１０１０は、不織布３０２０の表面に置かれた層として存在していてもよく、不織布３０２０を構成する繊維間に一部または全部が埋め込まれる形で存在していてもよい。すなわち、シクロデキストリン含有層１０１０と不織布３０２０とは、シクロテキストリン含有シートの厚さ方向において、別個に存在していてもよく重複する部分を有して存在していてもよい。また、外層となるティシュ３０３０の層は、薄く密度が低いため、水分の透過性が良好である。さらにティシュ３０３０は、柔らかい肌触りを提供することができる。また、もう一方の外層となる不織布３０１０の層は、柔らかい肌触りを提供することができる。加えて、不織布３０１０は、保液性が高いため、シクロデキストリンＣを添加した効果を徐々に体感させる効果がある。したがって、かかる構成のシートは、肌に当てて用いる用途に好適に用いられ、効果が発現しやすく持続されやすい傾向にある。
【０１３５】
図２（ｃ）は、冷感シート、衛生用シート、ワイパー等に好適に使用されることのできる構成の例を示す。詳細には、図２（ｃ）には、機能性成分が包接されたシクロデキストリンＣと熱融着性樹脂Ａとに加えて繊維を含むシクロデキストリン含有層１０２０と、その両面に配設されたティシュ３０３０と、からなる層構成が示される。
【０１３６】
本例において、シクロデキストリン含有層１０２０は不織布の層であり、繊維としてパルプと合成繊維とを含み、合成繊維は高分子吸収繊維（ＳＡＦ）を含んでいてもよい。したがって、シクロデキストリン含有層１０２０は、水分の吸収性および保持性が高い。また、外層となるティシュ３０３０の層は、薄く密度が低いため、水分の透過性が良好である。さらにティシュ３０３０は、柔らかい肌触りを提供することができる。したがって、かかる構成のシートは、肌に当てて用いる用途に好適に用いられ、効果が発現しやすく持続されやすい傾向にある。また、外層として、ティシュ以外の層を用いることもでき、ティシュの上にさらに表裏面材を設けることもできる。例えば片面に水分の流出を防ぐための層を設けることができる。層１０２０は、繊維によって形成される空隙の中に粒子を含有させることができる。そのため、層１０２０は、バインダとしての樹脂を用いなくとも粒子を層中に保持することができるので、熱融着性樹脂Ａを含んでいてもよく、含んでいなくともよい。熱融着性樹脂Ａを含む場合、粉落ちを軽減させる効果がある。
【０１３７】
図２（ｄ）は、汗取りパッド等に好適に使用されることのできる構成の例を示す。詳細には、図２（ｄ）には、機能性成分が包接されたシクロデキストリンＣと熱融着性樹脂Ａと繊維に加えて添加剤Ｙを含むシクロデキストリン含有層１０３０と、その一方の面に配設された任意の不織布３０４０と、その他方の面に配設されたフィルム３０５０と、からなる層構成が示される。
【０１３８】
本例において、シクロデキストリン含有層１０３０は不織布の層であり、繊維としてパルプと合成繊維とを含み、合成繊維は高分子吸収繊維（ＳＡＦ）を含んでいてもよい。したがって、シクロデキストリン含有層１０３０は、水分の吸収性および保持性が高い。また、本例において、シクロデキストリン含有層１０３０は、添加剤Ｙを含んでいてもよい。添加剤Ｙは、ゼオライト、活性炭、シリカなどの任意の無機顔料であってもよい。添加剤Ｙとして、抗菌性および吸収性を有する材料を選択することにより、汗取りパッド等の用途に用いるシクロデキストリン含有シートの効果を促進することができる。
【０１３９】
外層となるフィルム３０５０の層は、水分を通さないかまたはほとんど通さないため、もう一方の外層となる任意の不織布３０４０の面を人の肌等の適用部位に当てることにより、適用部位に対して添加剤を効果的に作用させることができると共に、吸収した汗等の液体の反対面からの放出を防ぐことができる。なお、フィルム３０５０の代わりに、撥水性の高い不織布を使用してもよく、フィルム３０５０の外側（層１０３０とは反対側）に粘着層を設け、衣類に留めて使用することもできる。
【０１４０】
図２（ｅ）は、掃除シート等に好適に使用されることのできる構成の例を示す。詳細には、図２（ｅ）には、機能性成分が包接されたシクロデキストリンＣと熱融着性樹脂Ａと繊維と添加剤Ｚとを含むシクロデキストリン含有層１０４０と、その一方の面に配設された不織布、フィルムなどの任意の層３０６０と、からなる層構成が示される。
【０１４１】
本例において、シクロデキストリン含有層１０４０は不織布の層であり、繊維として合成繊維を含む。合成繊維を主原料とする場合、シート強度が強く、かきとり性（固形物を掻き落とす性能）の良いシートを提供することができる。合成繊維は、吸液性、保液性を高める目的で、高分子吸収繊維（ＳＡＦ）を含んでいてもよく、吸液性を高める目的でパルプなどの吸水性繊維を含んでいてもよい。また、本例において、シクロデキストリン含有層１０４０は、添加剤Ｚを含んでもよい。添加剤Ｚは、クエン酸、重曹などの任意の掃除用成分であってもよい。添加剤Ｚとして、掃除用成分を選択することにより、掃除シート等の用途に用いるシクロデキストリン含有シートの効果を促進することができる。１つの変形例として、シクロデキストリン含有層１０４０には、層３０６０とは反対側の面に、通水性もしくは通気性のある不織布等のシートが設けられていてもよい。
【０１４２】
以上、構成例を説明したが、本発明は、これらの構成に限定されるものではない。
【実施例】
【０１４３】
以下、実施例によって本発明をより具体的に説明するが、本発明は以下の実施例に限定されない。【０１４４】
［実施例１］
＜シクロデキストリン含有シートの製造＞
ショートカットのレーヨン繊維（繊度３．３ｄｔｅｘ、繊維長５ｍｍ）およびショートカットの芯部分がポリエチレンテレフタレート（ＰＥＴ）であり鞘部分がポリエチレン（ＰＥ）である芯鞘型の熱融着性複合繊維（ＰＥＴ／ＰＥ複合芯鞘繊維、繊度３．３ｄｔｅｘ、繊維長５ｍｍ、鞘部融点１３０℃）を、それぞれ、旋回流式ジェット気流解繊装置を用いて解繊処理して、それぞれの解繊ショートカットファイバーを得た。【０１４５】
次いで、解繊ショートカットファイバーの形態のレーヨン繊維と、解繊ショートカットファイバーの形態の熱融着性複合繊維と、を７０／３０の割合（質量比）で空気流により均一に混合してレーヨン／（ＰＥＴ／ＰＥ）の繊維混合物（ウェブ原料）を得た。【０１４６】
シクロデキストリンにジンジャー成分を包接させた材料Ｍと、ポリエチレン（ＰＥ）パウダーと、を８０／２０の割合（質量比）で混合し、材料Ｍ／ＰＥパウダーの粒子混合物を得た。【０１４７】
次いで、キャリアシート上に材料Ｍ／ＰＥパウダーの粒子混合物を散布した後、図３に示すウェブ形成装置１を用い、繊維混合物からエアレイドウェブを形成したシートを得た。【０１４８】
具体的には、コンベア１０に装着されて走行する透気性無端ベルト２０の上に、第１のキャリアシート供給手段４０によって、ティシュ（坪量１４ｇ／ｍ2）からなる第１のキャリアシート４１を繰り出した。【０１４９】
サクションボックス６０によって透気性無端ベルト２０を吸引しながら、その第１のキャリアシート４１の上に、材料Ｍ／ＰＥパウダーの粒子混合物を３０ｇ／ｍ2となるように散布し、その上にウェブ原料供給手段３０から空気流と共に上記繊維混合物を落下堆積させた。その際、エアレイドウェブ部分あたりのショートカットファイバーの坪量が２３０ｇ／ｍ2となるように、繊維混合物を供給した。その上にティシュ（坪量１４ｇ／ｍ2）からなる第２のキャリアシート５１を積層して、エアレイドウェブ含有積層シートを得た。【０１５０】
得られた積層シートを、熱風循環コンベアオーブン方式のボックスタイプドライヤに通し、１４０℃で熱風処理して、坪量２８８ｇ／ｍ2のシクロデキストリン含有シートを得た。【０１５１】
［実施例２］  
ショートカットのレーヨン繊維を針葉樹化学パルプに変更し、エアレイド法のウェブ形成装置を用いて、針葉樹化学パルプと芯鞘型の熱融着性複合繊維（ＰＥＴ／ＰＥ複合芯鞘繊維）とを７０／３０の割合（質量比）で空気中で均一に混合しつつ、エアレイドウェブを形成した以外は実施例１と同様にして、シクロデキストリン含有シートを得た。得られたシクロデキストリン含有シートの坪量は２８８ｇ／ｍ2であった。【０１５２】
［実施例３］  
ショートカットのレーヨン繊維をＰＥＴ繊維（繊度３．３ｄｔｅｘ、繊維長５ｍｍ、融点２６０℃）に変更し、熱融着性複合繊維を高密度ポリエチレン繊維（繊維長１．５ｍｍ、融点１２０℃）に変更し、これらの繊維を５０／５０の割合（質量比）で空気中で均一に混合しつつエアレイドウェブを形成した以外は実施例１と同様にして、シクロデキストリン含有シートを得た。得られたシクロデキストリン含有シートの坪量は２８８ｇ／ｍ2であった。【０１５３】
［実施例４］  
材料Ｍ／ＰＥパウダーの粒子混合物を５ｇ／ｍ2となるように散布した以外は実施例３と同様にして、シクロデキストリン含有シートを得た。得られたシクロデキストリン含有シートの坪量は２６３ｇ／ｍ2であった。【０１５４】
［実施例５］  
材料Ｍ／ＰＥパウダーの粒子混合物をキャリアシート上に散布する代わりに、ジンジャー成分を包接させた材料Ｍを２４ｇ／ｍ2となるようにウェブ原料供給手段３０から空気流と共に繊維混合物と混合しながら落下堆積させ、第１と第２のキャリアシートをＰＥＴスパンボンド（坪量１５ｇ／ｍ2）とした以外は実施例３と同様にして、シクロデキストリン含有シートを得た。得られたシクロデキストリン含有シートの坪量は２８４ｇ／ｍ2であった。【０１５５】
［実施例６］  
ショートカットのＰＥＴ繊維を針葉樹化学パルプに変更し、エアレイド法のウェブ形成装置を用いて、針葉樹化学パルプと高密度ポリエチレン繊維とを５０／５０の割合（質量比）で空気中で均一に混合しつつエアレイドウェブを形成した以外は実施例５と同様にして、シクロデキストリン含有シートを得た。得られたシクロデキストリン含有シートの坪量は２８４ｇ／ｍ2であった。【０１５６】
［実施例７］  
コンベア１０に装着されて走行する透気性無端ベルト２０の上に、第１のキャリアシート供給手段４０によって、ＰＥＴスパンボンド不織布（１５ｇ／ｍ2）からなる第１のキャリアシート４１を繰り出した。【０１５７】
サクションボックス６０によって透気性無端ベルト２０を吸引しながら、その第１のキャリアシート４１の上に、ジンジャー成分を包接させた材料Ｍを２４ｇ／ｍ2を散布した。【０１５８】
次いで、ＰＥＴスパンボンド不織布（１５ｇ／ｍ2）からなる第２のキャリアシート５１を積層して、積層シートを得た。【０１５９】
得られた積層シートを、凹凸のあるエンボスロールで加熱圧着して、坪量５４ｇ／ｍ2のシクロデキストリン含有シートを得た。【０１６０】
［実施例８］  
積層シートの四辺をヒートシール加工した以外は実施例７と同様にして、シクロデキストリン含有シートを得た。得られたシクロデキストリン含有シートの坪量は５４ｇ／ｍ2であった。【０１６１】
［実施例９］  
第１のキャリアシート４１の上に、材料Ｍ／ＰＥパウダーの粒子混合物を散布する代わりに、エアレイドウェブの上に材料Ｍが２４ｇ／ｍ2となるように散布し、ＥＶＡ系の接着剤を５ｇ／ｍ2となるように溶融押出し、ＰＥフィルム（２６ｇ／ｍ2）と貼合した以外は実施例２と同様にしてシクロデキストリン含有シートを得た。得られたシクロデキストリン含有シートの坪量は２９９ｇ／ｍ2であった。【０１６２】
［実施例１０］
シクロデキストリンにジンジャー成分を包接させた材料Ｍの代わりにシクロデキストリンにわさび成分を包接させた材料Ｎを使用した以外は実施例１と同様にして、シクロデキストリン含有シートを得た。得られたシクロデキストリン含有シートの坪量は２８８ｇ／ｍ2であった。【０１６３】
［実施例１1］
シクロデキストリンにジンジャー成分を包接させた材料Ｍの代わりにシクロデキストリンにｌ-メントール成分を包接させた材料Ｑを使用した以外は実施例１と同様にして、シクロデキストリン含有シートを得た。得られたシクロデキストリン含有シートの坪量は２８８ｇ／ｍ2であった。【０１６４】
［実施例１２］
シクロデキストリンにジンジャー成分を包接させた材料Ｍの代わりにシクロデキストリンにｌ-メントール成分を包接させた材料Ｑを使用し、ショートカットのレーヨン繊維を針葉樹化学パルプと高分子吸収繊維（ＳＡＦ）に変更し、エアレイド法のウェブ形成装置を用いて、針葉樹化学パルプと高分子吸収繊維（ＳＡＦ）と芯鞘型の熱融着性複合繊維（ＰＥＴ／ＰＥ複合芯鞘繊維）とを３５／３５／３０の割合（質量比）で空気中で均一に混合しつつ、エアレイドウェブを形成した以外は実施例１と同様にして、シクロデキストリン含有シートを得た。得られたシクロデキストリン含有シートの坪量は２８８ｇ／ｍ2であった。【０１６５】
［実施例１３］
シクロデキストリンにローズ香料を包接させた材料Ｒと、ポリエチレン（ＰＥ）パウダーと、を２０／８０の割合（質量比）で混合し、材料Ｒ／ＰＥパウダーの粒子混合物を得た。第１と第２のキャリアシートとしてレーヨンスパンレース（坪量２８ｇ／ｍ２）を使用した。第１のキャリアシートの上に材料Ｒ／ＰＥパウダーの粒子混合物を１０ｇ／ｍ２となるように散布し、その上に針葉樹化学パルプと芯鞘型の熱融着性複合繊維（ＰＥＴ／ＰＥ複合芯鞘繊維）とを７０／３０の割合（質量比）で空気中で均一に混合しつつ落下堆積させてエアレイドウェブを形成した。その際、エアレイドウェブ部分あたりのショートカットファイバーの坪量が６０ｇ／ｍ２となるように、繊維混合物を供給した。エアレイドウェブの上にＰＥパウダーを５ｇ／ｍ2となるように散布し、その上に第２のキャリアシートを積層した。それ以外は、実施例２と同様にして、シクロデキストリン含有シートを得た。得られたシクロデキストリン含有シートの坪量は１３１ｇ／ｍ2であった。【０１６６】
［実施例１４］
材料Ｒ／ＰＥパウダーの粒子混合物を２０ｇ／ｍ2となるように散布した以外は、実施例１３と同様にして、シクロデキストリン含有シートを得た。得られたシクロデキストリン含有シートの坪量は１４１ｇ／ｍ2であった。【０１６７】
［実施例１５］
第１と第２のキャアシートとしてキノクロス（坪量４０ｇ／ｍ2）を使用した以外は、実施例１４と同様にして、シクロデキストリンシートを得た。得られたシクロデキストリン含有シートの坪量は１６５ｇ／ｍ2であった。【０１６８】
［実施例１６］
第１と第２のキャリアシートとして、レーヨンスパンレース（坪量２８ｇ／ｍ２）を用い、第１と第２のキャリアシートの間に材料Ｒ／ＰＥパウダーの粒子混合物を２０ｇ／ｍ2となるように散布し、得られた積層シートを、熱風循環コンベアオーブン方式のボックスタイプドライヤに通し、１４０℃で熱風処理して、坪量７６／ｍ２のシクロデキストリン含有シートを得た。【０１６９】
［実施例１７］
第１と第２のキャリアシートとして、ヒートシール性のあるＰＥＴ／ＰＥスパンレース（坪量２０ｇ／ｍ２）を用い、第１と第２のキャリアシートの間に材料Ｒを１０ｇ／ｍ2となるように散布し、得られた積層シートを、熱風循環コンベアオーブン方式のボックスタイプドライヤに通し、１４０℃で熱風処理して、坪量５０ｇ／ｍ２のシクロデキストリン含有シートを得た。【０１７０】
［実施例１８］
エアレイドウェブ上にＰＥパウダーを５ｇ／ｍ２となるように散布し、第２のキャリアシートとして、ティッシュ（坪量１４ｇ／ｍ２）を繰り出し、その上にＰＥフィルム（坪量２６ｇ／ｍ２）をホットメルト樹脂を１０ｇ／ｍ２となるように塗布して貼合した以外は、実施例１１と同様にして、シクロデキストリン含有シートを得た。得られたシクロデキストリン含有シートの坪量は３２９ｇ／ｍ2であった。【０１７１】
［実施例１９］
材料Ｎ／ＰＥパウダーの粒子混合物を５５ｇ／ｍ2となるように散布した以外は実施例１０と同様にして、シクロデキストリン含有シートを得た。得られたシクロデキストリン含有シートの坪量は３１３ｇ／ｍ2であった。【０１７２】
［実施例２０］
材料Ｍ／ＰＥパウダーの粒子混合物を１４ｇ／ｍ2となるように散布し、エアレイドウェブ部分あたりのショートカットファイバーの坪量が５６ｇ／ｍ2となるように、繊維混合物を供給した。また、第１と第２のキャリアシートとして、レーヨンスパンレース（坪量２８ｇ／ｍ２）を用いた以外は実施例２と同様にして、シクロデキストリン含有シートを得た。得られたシクロデキストリン含有シートの坪量は１２６ｇ／ｍ2であった。【０１７３】
［比較例１］
材料Ｍ／ＰＥパウダーの粒子混合物を散布しない以外は実施例２と同様にしてシートを得た。得られたシートを幅１００ｍｍ、長さ１００ｍｍの小片にし、金属バット内に入れた。材料Ｍ２．４ｇを１００ｍｌの水に溶解し、材料Ｍの水溶液Ｓを得た。水溶液Ｓ１００ｍｌのうち１０ｍｌを金属バット内に入れて小片を浸し、８０℃の乾燥機に２時間入れて乾燥させてシクロデキストリン含有シートを得た。得られたシクロデキストリン含有シートの坪量は２８１ｇ／ｍ2であった。【０１７４】
［比較例２］
材料Ｍ／ＰＥパウダーの粒子混合物を散布しない以外は実施例２と同様にしてシートを得た。得られたシート（シクロデキストリンを含有せず）の坪量は２５８ｇ／ｍ2であった。【０１７５】
（シクロデキストリン含有シートの官能評価１）
実施例１から２０および比較例１で得られたシクロデキストリン含有シートを裁断して、幅５０ｍｍ、長さ５０ｍｍの試験片を３枚作製した。各試験片を５０ｍｌバイアル内に入れ、バイアルへの注水または非注水により、水１ｍｌを加えたバイアル、および水を加えていないバイアルを用意した。バイアルの蓋を開けて表１に示した判定基準に従って臭気強度を判定し、数値で評価を示した。数値が大きいほど、臭気強度が高く、シクロデキストリン含有シートから放出された機能性成分が多いことを示す。【０１７６】
【表１】
0006516001.tif 000002
【０１７７】
（シクロデキストリン含有シートの官能評価２）
実施例２および比較例１で得られたシクロデキストリン含有シートを裁断して、幅５０ｍｍ、長さ５０ｍｍの試験片を１枚作製した。各試験片をそれぞれ１００ｍｌビーカー内に入れ、ビーカーへ水１ｍｌを加えた後、８０℃の乾燥機で２時間乾燥させた。取り出したシートをそれぞれ、バイアルに入れて水１ｍｌを加え、蓋を開けて表１に示した判定基準に従って臭気強度を判定し、数値で評価を示した。数値が大きいほど、臭気強度が高く、シクロデキストリン含有シートから放出された機能性成分が多いことを示す。【０１７８】
（シクロデキストリン含有シートの官能評価３）
実施例１１、１２で得られたシクロデキストリン含有シートおよび比較例２で得られたシート（シクロデキストリンを含有せず）を裁断して、幅５０ｍｍ、長さ５０ｍｍの試験片を１枚作製した。各試験片をそれぞれ１００ｍｌビーカー内に入れ、ビーカーへ室温の水１ｍｌを加えた後、５分間皮膚に貼付し、表２に示した判定基準に従って冷感を判定し、数値で評価を示した。数値が大きいほど、冷感を強く感じられることを示す。【０１７９】
【表２】
0006516001.tif 000003
【０１８０】
（食品へのカビ抵抗性試験）
実施例１９で得られたシクロデキストリン含有シートおよび比較例２のシートを食品とともにチャック付ポリ袋に入れ、室温放置し、1週間毎にカビの発育の有無を目視確認し、カビを確認した日を記録した（４週間実施）。４週間目（２８日目）にカビが確認できなかった場合は、カビを確認した日を「２８日以上」と記録した。食品としては、市販のお餅（生きり餅、株式会社丸善製）および食パン（超熟、ＰＡＳＣＯ製）を用いた。【０１８１】
（消臭性試験）
実施例２０で得られたシクロデキストリン含有シートについての消臭性評価は、一般社団法人繊維評価技術協議会のＳＥＫマーク繊維製品認証基準で定める方法によって評価した。評価ガスとしては、アンモニアガスを用い、１時間後のアンモニアガスの減少率を測定した。減少率が大きいほど、消臭性が高いことを示す。【０１８２】
（評価結果）
表３から表７に、評価試験の結果を示す。試験参加者７人による評価の平均値を示した。【０１８３】
【表３】
0006516001.tif 000004
【０１８４】
【表４】
0006516001.tif 000005
【０１８５】
【表５】
0006516001.tif 000006
【０１８６】
【表６】
0006516001.tif 000007
【０１８７】
【表７】
0006516001.tif 000008
【０１８８】
本発明のシクロデキストリン含有シートは、水の存在下で高い臭気強度を示した。また、本発明のシクロデキストリン含有シートは、一旦水分を与えて乾燥した後、再度水分を与えた際に、比較例よりも高い臭気強度を示した。すなわち、本発明のシクロデキストリン含有シートは、比較例と比べて、製造されてから試験されるまでの間に揮発等によって失われた機能性成分が少なく、機能性成分の徐放効果に優れていると考えられる。【０１８９】
また、ｌ−メントール成分を包接させたシクロデキストリンを含有する本発明のシクロデキストリン含有シートは、シクロデキストリンを含有しない比較例２と比べて、格別な冷感作用を奏した。【０１９０】
さらに、抗カビ性能を有するワサビ成分を包接したシクロデキストリンは、空気中もしくは食品中の水分によってワサビ成分を放出し、食品の抗カビ性を示すことを確認した。【０１９１】
また、機能性成分を放出したシクロデキストリンは他の成分を包接することができるため、消臭性能を有するシートを提供することができた。【０１９２】
以上に、本発明のシクロデキストリン含有シートを限定目的ではなく例示的に説明してきた。シクロデキストリンは水分を付与することにより、包接している機能性成分を放出するため、本発明で得られたシートは、水分を付与することにより機能性成分を効果的に放出することができる。付与する水の温度は問わないが、水温を高くすることで機能性成分の放出を効率化することができる場合もある。シクロデキストリンは水分が無い状態では、包接している機能性成分を放出しないため、機能性成分を放出せずに製造や保管することができる。例えば、においの強い機能性成分を使用して製造する場合、製造工程内ににおいが残留することを防ぐことができる。また、シクロデキストリンは、紫外線や熱などに弱い物質、液体の状態では揮発性の高い物質を安定化させることができるため、機能性成分の変質を防ぎ、機能性成分を効率良く放出でき、長期保管できるシートを作製することが可能になる。また、機能性成分を放出したシクロデキストリンは他の成分を包接することができるため、例えば、消臭性能を有するシートを提供することができる。【０１９３】
本発明で得られたシートに付与する水分は、シートが湿る程度の微量でもシート全体が浸漬する量でもよい。付与する水分は、水が含まれていれば他の成分が含まれていてもよい。例えば、体液や動植物に含まれる水分、人工的に混合した任意の液体、アルコールなどを含有する液体であってもよい。
【符号の説明】
【０１９４】
１  ウェブ形成装置
３０  ウェブ原料供給手段
４１  第１のキャリアシート
５１  第２のキャリアシート
Ｗ  エアレイドウェブ
Ａ，Ｂ  熱融着性樹脂
Ｃ  シクロデキストリン
Ｆ  繊維
Ｍ  シクロデキストリンにジンジャー成分を包接させた材料
Ｎ  シクロデキストリンにわさび成分を包接させた材料
Ｑ  シクロデキストリンにｌ-メントール成分を包接させた材料
Ｒ  シクロデキストリンにローズ香料を包接させた材料
Ｓ  材料Ｍの水溶液
Ｙ，Ｚ  添加剤
１００  シクロデキストリン含有層
１１０  繊維を含むシクロデキストリン含有層
１２０  熱融着性樹脂Ａを含むシクロデキストリン含有層
２００  熱融着性樹脂Ｂを含む層
３００  他の層
５００  接着層
１０１０  熱融着性樹脂Ａを含むシクロデキストリン含有層
１０２０  熱融着性樹脂Ａと繊維を含むシクロデキストリン含有層
１０３０  熱融着性樹脂Ａと繊維と添加剤Ｙを含むシクロデキストリン含有層
１０４０  熱融着性樹脂Ａと繊維と添加剤Ｚを含むシクロデキストリン含有層
３０１０  木材パルプを主原料とし乾式法で製造された不織布
３０２０  パルプおよび合成繊維（ＳＡＦを含んでいてもよい）を含む不織布
３０３０  ティシュ
３０４０  任意の不織布
３０５０  フィルム
３０６０  任意の層（フィルム、不織布など）
【図１】
0006516001.tif 000009
【図２】
0006516001.tif 000010
【図３】
0006516001.tif 000011